(57)【要約】  本発明は、少なくとも１つの熱可塑性中間層（２０）を用いて積層されたガラスの第１（１１）及び第２（１２）のシートを含む積層ガラスに関する。本発明によれば、こうしたガラスは、可視波長（２１）で不透明である領域を含む少なくとも１つの熱可塑性中間層（２０）を含む。【選択図】図１
2018506495.tif 000002
【特許請求の範囲】
【請求項１】
少なくとも１つの熱可塑性中間層（２０）を用いて積層された第１のガラスシート（１１）及び第２のガラスシート（１２）を含む積層ガラスにおいて、前記少なくとも１つの熱可塑性中間層（２０）は、可視波長放射に対して不透明である領域（２１）を含むことを特徴とする、積層ガラス。
【請求項２】
前記不透明領域（２１）は、前記第１（１１）及び第２（１２）のガラスシートの少なくとも１つの周囲にわたり延在することを特徴とする、請求項１に記載の積層ガラス（１０）。
【請求項３】
前記不透明領域（２１）は、前記第１のガラスシート（１１）の内部面２の周囲にわたり延在することを特徴とする、請求項１又は２に記載の積層ガラス（１０）。
【請求項４】
前記少なくとも１つの第１の中間層（２０）は、不透明領域（２１）であって、その光透過が入射光の５％未満である、不透明領域（２１）によって形成されることを特徴とする、請求項１〜３のいずれか一項に記載の積層ガラス（１０）。
【請求項５】
前記少なくとも１つの第１の中間層（２０）は、不透明領域（２１）であって、その光透過が前記入射光の０％である、不透明領域（２１）によって形成されることを特徴とする、請求項１〜４のいずれか一項に記載の積層ガラス（１０）。
【請求項６】
前記少なくとも１つの第１の熱可塑性中間層（２０）は、前記ガラスの表面に実質的に位置付けられることを特徴とする、請求項１〜５のいずれか一項に記載の積層ガラス（１０）。
【請求項７】
前記少なくとも１つの第１の中間層（２０）は、非不透明領域（２２）の周りに位置付けられた不透明フレーム（２１）から形成されることを特徴とする、請求項１〜６のいずれか一項に記載の積層ガラス（１０）。
【請求項８】
前記不透明領域（２１）は、前記積層ガラス（１０）の下側及び上側端部にわたり延在することを特徴とする、請求項１〜７のいずれか一項に記載の積層ガラス（１０）。
【請求項９】
前記少なくとも１つの第１の熱可塑性中間層（２０）は、ポリビニルブチラール又はエチレン−ビニルアセテートのシートであることを特徴とする、請求項１〜８のいずれか一項に記載の積層ガラス（１０）。
【請求項１０】
前記不透明領域（２１）は、前記中間層の周囲のバルク着色によって得られることを特徴とする、請求項１〜９のいずれか一項に記載の積層ガラス（１０）。
【請求項１１】
面４において、ドットを含むエナメルストリップを含むことを特徴とする、請求項１〜１０のいずれか一項に記載の積層ガラス（１０）。
【請求項１２】
前記エナメルストリップ（１０２）は、少なくとも一部にわたり前記不透明領域（２１）に重なることを特徴とする、請求項１１に記載の積層ガラス（１０）。
【請求項１３】
前記エナメルストリップ（１０２）は、４〜３０ｍｍの距離にわたり前記不透明領域に重なることを特徴とする、請求項１１に記載の積層ガラス（１０）。
【請求項１４】
自動車のためのフロントガラスであることを特徴とする、請求項１〜１３のいずれか一項に記載の積層ガラス（１０）。
【請求項１５】
自動車のためのガラスとしての、請求項１〜１４のいずれか一項に記載の積層ガラス（１０）の使用。
【発明の詳細な説明】
【技術分野】
【０００１】
本発明は、光透過を制限するパターンを含むガラスに関する。
【背景技術】
【０００２】
大部分の自動車ガラスは、外観の悪い要素、特に接着剤シール、電気的接続部等を隠すことを意図したエナメル加工されたパターンを含む。従来、これらのパターンは、ガラスフリットと、顔料と、フリット及び顔料が懸濁される媒介物とを含む組成物の塗布によって得られる。これらのエナメル組成物の塗布後、フリットを溶融させ、エナメルを支持体に取り付ける高温焼成が続く。
【０００３】
大部分の自動車ガラスは、このタイプのパターンを含む一方、また、建築用ガラス又は工業用のガラスは、光透過を非常に大きく制限するこうしたパターンを示す場合がある。この理由のため、本発明が自動車ガラスへの適用を初めに意図されたとしても、本発明はまた、特にその組成又はその使用において、特に熱処理に関してこれらのガラスが制約を示す場合、他のタイプのガラス及び一般的にガラスシートへのパターンのすべての適用に関する。
【０００４】
簡略化のために、記載の継続は、本質的に自動車ガラスを意味し、これは本発明の主題を限定するものではないことが理解される。
【０００５】
最も一般的には、ガラスへのエナメル加工されたパターンの適用は、スクリーン印刷技術によって実行される。塗布される組成物は、媒介物の大部分を取り除くために乾燥され、構成成分をガラスシートに付着させることを意図した焼成を受ける。エナメル組成物の焼成は、シートを成形する処理の際に実行され得る。成形が行われる温度条件は、焼戻し又は曲げであろうとフリットの融点を大幅に上回るものである。
【０００６】
１つの課題は、この操作中、溶融組成物がシートと接触している物体に付着することを防止することである。特に、積層ガラスを構成することを意図された２つの同一のシートを含む組立体の曲げにおいて、エナメル組成物が１つのシートから別のシートへ移送されないために予防措置を講じる必要がある。
【０００７】
更に、ガラスシートにおけるエナメル組成物の存在は、シートの熱的挙動を局部的に変更することにより、これらの曲げ／焼き戻し操作の実施に様々な課題をもたらす。これは、エナメルの存在が熱放射の吸収における実質的な差をもたらし、成形速度における差に局部的に結び付くためである。これらの差は、処理条件で考慮されない場合、成形における不規則性に結び付く。
【０００８】
前述のタイプの課題はよく知られている。また、知られている解決策は、シートに課せられた形状がより複雑でないほど、これらの課題をより好都合に克服することを可能にする。非常に複雑な形状の場合、一般的には、必ずエナメル加工された部分との接触をもたらす部分的なプレスによってシートを成形する必要がある。
【０００９】
これらの課題を回避し、隠すことの要件を満たすために、本発明は、ガラス、特に、可視波長放射に対して不透明である領域を含む熱可塑性中間層を含む積層ガラスを提供する。特に、本発明は、ガラスの端部を隠すために少なくとも面２において通常用いられるスクリーン印刷を、可視波長放射に対して不透明である領域を含む熱可塑性中間層フィルムで置き換えることを含む。可視波長放射に対して不透明である領域を含み、こうしてフリットを欠くこの熱可塑性中間層の使用は、エナメル組成物で達するものなどの比較的高い温度での「焼成」を必要としない。
【００１０】
簡略化のために、記載の続きにおけるガラスシートの番号付けは、ガラスにおいて従来使用されていた番号付けの用語体系を意味する。このように、車両に対する外部環境と接触している積層体の面は面１として知られ、内部媒体、即ち車両の乗客室と接触している表面は面４として知られる。
【００１１】
いかなる疑義も避けるために、「外部」及び「内部」という用語は、車両におけるガラスとしての設置の際のガラスの向きを意味する。
【００１２】
従来、自動車用積層ガラスは、面２におけるガラスの端部の全周囲にわたって印刷されて咬合ストリップを形成し、順に、一方では、車両のすべてのバスバー及び電気コネクター並びにケーブルハーネスを接着させることを可能にする接着剤をＵＶ放射から保護し、且つ他方ではこれらの要素を隠す。
【００１３】
このように、ストリップの目的は２つある：一方では、これらの要素が外側から見えず、外側から審美的であり、他方では、接着剤又は他の成分のＵＶ放射に曝されることによる損傷を防止する。
【００１４】
一般的には、使用される印刷は、エナメルスクリーン印刷である。これは、エナメルが前述のものなどの要素の必要な光学的性質及び十分な隠匿をもたらすことを可能にするからである。
【００１５】
しかしながら、ガラスシートにおけるスクリーン印刷に不利な点がないわけではない。積層体では、エナメルは、面２として知られる、外部位置を意図された、即ち大気と接触しているガラスシートの内部面、及び／又は特に車両の乗客室の内部環境と接触している、面４として知られる、内部位置を意図されたガラスシートの外部面にスクリーン印刷される。
【００１６】
更に、従来技術の解決策は、面２を意図するこのエナメルの予備焼成のためのプラントの準備を必要とする。このため、こうしたプラントは、設備の資本費用、維持費、エネルギー消費、保守等に関連する費用を意味する。
【００１７】
更に、面２及び４におけるエナメルストリップの存在は、曲げの際、ガラスの挙動に影響を及ぼさないわけではない。この理由は、これらのストリップは、ガラスに赤外線（ＩＲ）放射を局部的にガラスの周囲にわたり吸収させ、一方でガラスの内部表面はそれをわずかに吸収するのみであるからであり、これはガラスシートが一般的に透明なガラスであるフロントガラスによく当てはまり、これは反射層が使用される場合に更によく当てはまる。この実装形態では、非常に吸収する領域は、非常に反射する領域と関係する。
【００１８】
これは、これらの２つの現象に関連した局部的な変形であり、ブラックのエナメルストリップに平行である「燃焼線（ｂｕｒｎ  ｌｉｎｅ）」として知られているガラス欠陥をもたらし、ブラックのストリップがより広くなるにつれてより強くなる。これは、これらの燃焼線がフロントガラスの上部及び下部のストリップ、即ちフロントガラスの下側及び上側の領域として本質的に可視であるからである。一般的には、横のブラックのストリップは視野を最大にするために薄い。
【００１９】
これらの光学的欠陥をできるだけ減少させるために、可能な限り、ブラックのストリップの存在により局部的に過熱されたガラスの領域によって捕捉された熱を吸収する熱物体（ｔｈｅｒｍａｌ  ｍａｓｓ）を曲げ装置に加えることが知られている。
【００２０】
また、これらの物体は、曲げられる製品の複雑さに応じて炉の消費エネルギーバランス、更にサイクル時間に影響を及ぼす。
【００２１】
従って、エナメルストリップの存在は、プロセスだけでなく製品の光学的品質にも影響を及ぼす。
【００２２】
本発明によれば、外観の悪い要素、特に接着剤シール、電気的接続部等を隠すために、可視波長放射に対して不透明である領域を含む熱可塑性中間層は、オーブンの通過を含む圧力下での組立操作の際、積層ガラスの面２に有利に適用される（積層としても知られる）。
【００２３】
可視波長放射に対して不透明である領域は、その光透過が入射光の５％未満、好ましくは０％に等しい領域を意味すると理解される。この不透明領域は、エナメルとは対照的に、エナメルによって行われるような、接続部（バスバー等）、接着剤等などの要素をともに隠すことを可能にするが、特に、乗客室の内側からと同様に外側から隠されなければならない要素を含む積層ガラスの形成のプロセスを単純化する。
【００２４】
説明を簡単にするために、残りの説明では、「不透明領域」という用語は、可視波長放射に対して不透明である領域を意味する。
【００２５】
不透明領域の外観は、その目的が第１に審美的であるコーティングである場合、厳密に均質である必要がある。同じ理由から、不透明領域は、支持体の性質に起因する課題にもかかわらず、非常に正確な輪郭を有する必要がある。
【００２６】
前述の記載から明らかなように、不透明領域を含む熱可塑性中間層の使用は、通常使用されるエナメルと区別される本発明の特徴を構成する。
【００２７】
下部の要素を隠すためにガラスにおいて使用される不透明領域について、必要とされる不透明度は、光透過が５％未満、好ましくは３％未満、より好ましくは更に０％に等しいものである。
【発明の概要】
【発明が解決しようとする課題】
【００２８】
従って、外観の悪い要素を隠すことを可能にする可視波長放射に対して不透明である領域を含む熱可塑性中間層を含む積層ガラスを提供することが本発明の目的である。
【課題を解決するための手段】
【００２９】
この目的は、本発明によって実現され、その主題は、少なくとも１つの熱可塑性中間層を用いて組み立てられた（積層された）第１及び第２のガラスシートを含む積層ガラスである。
【００３０】
本発明によれば、積層ガラスは、可視波長放射に対して不透明である領域を含む少なくとも１つの熱可塑性中間層を含む。
【００３１】
本発明の好ましい実施形態によれば、前記不透明領域は、エナメル層と同様に、不透明領域が適用されるガラスシートの周囲の全体にわたって延在する。従って、この不透明領域は、従来使用されていたエナメルを代替する。
【００３２】
本発明の特定の実施形態によれば、不透明領域は、積層ガラスの広い部分にわたって延在することができる。
【００３３】
本発明の好ましい実施形態によれば、前記不透明領域は、外部ガラスシートの内部面の周囲の全体にわたって、即ち面２に延在する。
【００３４】
従って、本発明によれば、外観の悪い要素を隠すためのプロセスは単純化され、積層ガラスを組み立てる（積層する）プロセスの際に実行され得る。
【００３５】
本発明の好ましい実施形態によれば、不透明領域を含む熱可塑性中間層は、非不透明領域の周りに位置付けられた不透明フレームから形成される。
【００３６】
本発明の特定の実施形態によれば、全体として不透明であり且つガラスシートをともに積層することを可能にするサイズの熱可塑性中間層は、フレームを形成するために、その中央部分を空にすることができる。次いで、中央部分は、非不透明又は透明な熱可塑性中間層で置き換えられる。これらの２つの部分は、積層プロセス中に単一の部分を形成するように溶解することになる。有利には、フレームは、例えば、並列で、全体にわたりブラックに着色されたＰＶＢ又はＥＶＡなどの不透明中間層のストリップから形成され、ストリップは、熱可塑性中間層の中央部分の周りに位置付けられ、これらの部分は、熱可塑性中間層を形成するようにともに溶解することになり、ガラスシートの全周囲にわたって延在することになる。
【００３７】
少なくとも１つの熱可塑性中間層は、積層体を形成することができる当技術分野で公知の任意の材料であり得る。これは、エチレン／ビニルアセテートコポリマー、ポリウレタン、ポリカーボネート、ポリビニルブチラール、ポリ塩化ビニル、又はエチレンとメタクリル酸とのコポリマーであり得る。本発明の好ましい実施形態によれば、可視波長放射に対して不透明である領域を含む熱可塑性中間層は、ポリビニルブチラール（ＰＶＢ）又はエチレン／ビニルアセテート（ＥＶＡ）のシートである。
【００３８】
一般的には、これは０．３８〜１．１ｍｍ、一般的には０．７６ｍｍの厚さで利用可能である。
【００３９】
本発明の好ましい実施形態によれば、不透明領域を含む熱可塑性中間層は、中間層の周囲のバルク着色によって得られる。
【００４０】
本発明の好ましい実施形態によれば、不透明領域を含む熱可塑性中間層は、不透明の着色された熱可塑性中間層フレームと透明中間層から形成された中央部分との並置によって得られ、不透明フレーム及び熱可塑性中間層の中央部分は、同一又は異なる熱可塑性材料であることが可能であり、一方は着色され、他方は着色されていない。
【００４１】
本発明の特定の実施形態によれば、不透明領域の寸法は、エナメル層に通常使用される寸法と同様である。これらは、エナメル層のものよりも大きい又は小さいことができ、バスバー、接続部等などのガラスに接着された要素を隠すために不透明領域が十分に広いことが目的であることが理解される。
【００４２】
本発明の特定の実施形態によれば、本発明による可視波長放射に対して不透明である領域を含む熱可塑性中間層は、ガラスの表面に実質的に位置付けられる。
【００４３】
有利には、積層ガラスは、第２の熱可塑性中間層を更に含む。好ましくは、第２の熱可塑性中間層は、好ましくはポリビニルブチラール（ＰＶＢ）のシートである。
【００４４】
本発明の有利な実施形態によれば、更なる熱可塑性中間層は、不透明領域を含む熱可塑性中間層と第２のガラスシートとの間に位置付けられ得る。本発明のこの特定の実施形態では、熱可塑性中間層は、ポリビニルブチラール、又はエチレン／ビニルアセテート、又はポリウレタン、又はポリカーボネートのコポリマーから選択される。
【００４５】
本発明の特定の実施形態によれば、ガラスの下側及び上側の周囲領域のみが熱可塑性中間層の不透明領域で覆われ、一方、積層ガラスの横の（左−右）領域がエナメル層を備える。
【００４６】
更に、中間層の選択は、ＵＶ放射へのガラスの過度の暴露を最小にする必要性によって決定され得る。中間層の選択は、この曝露をかなり制限することを可能にする。これは、特に、ＰＶＢ中間層の使用の場合であり、これは本質的にＵＶ放射を遮蔽し、後者のごくわずかな比率のみを通過させる。０．３８ｍｍの厚さを有するＰＶＢフィルムの場合、ＵＶ放射の９５％超が抑制される。この比率は９９％を超える場合がある。エチレン／ビニルアセテート（ＥＶＡ）に基づくポリマーも提案されており、これは、ＵＶ放射の非常に低い透過をフィルムにもたらす成分を含む。
【００４７】
有利には、本発明による少なくとも１つの熱可塑性中間層は、「ＵＶカット」としても知られるＵＶ放射を遮蔽する熱可塑性中間層から形成される非不透明領域を含む。
【００４８】
特定の光透過の値を実現するために、積層ガラスにおいて使用されるガラスシートの少なくとも１つは着色され得る。また、ガラスは、所望の光学条件の確立に寄与する着色された中間層を含むことができる。
【００４９】
このように、着色された熱可塑性中間層は、特定の色及び／又は特定の光学条件を得るように重ね合わされ得る。
【００５０】
本発明の特定の実施形態によれば、不透明領域を含む中間層の非不透明部分は、例えば、色の陰影又は特定のパターンなどを得るために、着色された熱可塑性中間層の部片の並置によって形成される。
【００５１】
更に、本発明の主題は、前述の積層ガラスを製造するプロセスである。
【００５２】
このプロセスの利点は、デバイスのものと同一であり、詳細により完全に記載されていない。
【００５３】
また、本発明は、２つのガラスシート間に含まれる外観の悪い要素を隠すための、可視波長放射に対して不透明である領域を含む少なくとも１つの熱可塑性中間層の使用に関する。
【００５４】
より良い理解のために、ここで以下の図面を参照して、本発明を非限定的な例としてより詳細に記載する。
【図面の簡単な説明】
【００５５】
【図１】図１は、面２及び４におけるエナメル層を含む従来技術の公知のガラス１０の概略平面図を示す。
【図２】図２は、可視波長放射に対して不透明である領域を含む熱可塑性中間層を含む本発明によるガラス１０の概略平面図を示す。
【図３】図３は、可視波長放射に対して不透明である領域を含む熱可塑性中間層の概略平面図を示し、前記不透明領域は非不透明領域を構成する。
【図４】図４は、面４に位置付けられたドットを含むエナメル層を含む本発明によるガラス１０の概略平面図を示す。
【発明を実施するための形態】
【００５６】
図１は、自動車のためのフロントガラス１０の形態における従来技術の公知の積層ガラスを示す。自動車のためのフロントガラス１０の周囲の周りに、面２及び４において咬合ストリップ１０１及び１０２、より詳しくはエナメル層が位置付けられ、これらの役割は、一方では、車両（図示せず）で窓を取り付けるために使用される締め付け材料（図示せず）を隠し保護することであり、他方では、必要に応じてガラスに電気エネルギーを供給する電気的接続部（バスバー等）を隠すことである。車両に対する外部環境と接触している積層体の面は面１として知られ、内部媒体、即ち車両の乗客室と接触している表面は面４として知られる。従って、ガラスシートの面は、図において１〜４で番号付けされている。実際には、フロントガラスは、その設計において選択された取り付けにおける本体と接合する箇所での端部で通常はより強調される曲率を示し、空気力学は、隣接する要素間の良好な表面連続性に対応する。
【００５７】
面２及び４におけるエナメルストリップの存在は、曲げの際にガラスの挙動に影響を及ぼさないわけではない。この理由は、これらのストリップは、ガラスに赤外線（ＩＲ）放射を局部的にガラスの周囲にわたり吸収させ、一方でガラスの内部表面はそれをわずかに吸収するのみであるからであり、これはガラスシートが一般的に透明なガラスであるフロントガラスによく当てはまり、これは反射層が使用される場合に更によく当てはまる。この実装形態では、非常に吸収する領域は、非常に反射する領域と関係する。
【００５８】
これは、これらの２つの現象に関連した局部的な変形であり、ブラックのエナメルストリップに平行である「燃焼線」として知られているガラスの欠陥をもたらし、ブラックのストリップがより広くなるにつれてより強くなる。これは、これらの「燃焼線」がフロントガラスの上部及び下部のストリップとして本質的に可視であるからである。横のブラックのストリップは常に薄い（最大にされる視野）。
【００５９】
図１及び図２に示されるガラスシート１１及び１２は、ソーダ石灰シリカタイプのガラスである。１つ又は両方のガラスシートは、以下の組成（重量）：ＳｉＯ２  ６８〜７５％、０〜５％のＡｌ２Ｏ３、Ｎａ２Ｏ  １０〜１８％、０〜５％のＫ２Ｏ、ＭｇＯ  ０〜１０％、ＣａＯ  ５〜１５％、ＳＯ３  ０〜２％を有するソーダ石灰シリカタイプの透明ガラスのシートであり得る。また、ガラスは、例えば、２％までの範囲の量で精製補助剤などの他の添加剤を含むことができる。
【００６０】
本発明の特定の実施形態によれば、積層ガラスの内部ガラスシートは、全体に着色されたガラスからなることができ、その組成は、以下の着色剤：酸化鉄、酸化コバルト、セレン、酸化クロム、酸化チタン、酸化マンガン、酸化銅、酸化バナジウム、又は酸化ニッケルの１つ以上を含むことができる。２つのガラスシートは、透明ガラスから作製され得ることが理解される。１つ又は複数のガラスシートは、強化ガラスから作製され得る。ガラスシートは、平ら又は湾曲していることができる。それぞれのガラスシートは、０．５〜２５ｍｍ、好ましくは１〜５ｍｍの厚さを有することができる。従って、自動車ガラスの全厚さは、１．５〜１００ｍｍ、好ましくは２〜５０ｍｍ、より好ましくは２．５〜２０ｍｍであり得る。好ましくは、２つのガラスシート及び熱可塑性中間層の層が実質的に透明である場合、ガラスは、７０％超、より好ましくは７５％超の可視光の透過（ＣＩＥ光源Ａで測定）を有する。ガラス全体が色を示す場合（ガラスの内部ガラスシートが全体にわたって着色されているか、又は１重以上の中間層材料が着色されているため）、４０％未満、より好ましくは３０％未満、好ましくは２５％未満の可視光透過（ＣＩＥ光源Ａによって測定）、及び３０％未満、より好ましくは２５％未満、好ましく２０％未満の全エネルギー透過（Ｐａｒｒｙ  Ｍｏｏｎ、Ａｉｒ  Ｍａｓｓ  １．５）を好ましくは有する。
【００６１】
図２は、ガラスシート１１の面２に、可視波長放射に対して不透明である領域２１を含む熱可塑性中間層２０が設けられている、本発明による積層ガラス、より詳しくはフロントガラスを示し、前記不透明領域は、熱可塑性中間層２０の非不透明領域２２の全周囲にわたり延在する。こうした熱可塑性中間層は図３に示されている。図１とは対照的に、外部ガラスシート１１の面２はエナメル層を欠いている。
【００６２】
この特定の実施形態によれば、不透明領域は、全体にわたり染色されたブラックのＰＶＢから形成され、０％の光透過を示す。この場合、非不透明領域２２は、透明なＰＶＢ、好ましくはＵＶ放射を防止するＰＶＢによって示される。こうしたＰＶＢは、「ＵＶカットＰＶＢ」としても知られている。また、図２には、バスバー２４及び接続部２５から形成された電流を伝導する回路２３が示されており、これは、面３における積層ガラスの周囲に位置付けられる。この伝導回路は当業者に周知であり、その位置はこのタイプのガラスにおいて従来のものである。しかしながら、積層ガラスの別の部分に位置付けられ得る。積層ガラスの上側及び下側の周囲領域に設けられた不透明領域２１（フロントガラスとしての自動車におけるガラスの上部／下部整列による方向）は、特に自動車に取り付けられる場合、積層ガラスを受けるように意図された上側の気密シールの上側リップの接着と、またガラスの下側の周囲に位置付けられたガターシールの接着とを隠すのに十分な寸法を有する必要がある。
【００６３】
本発明のこの特定の実施形態によれば、不透明領域２１を含む熱可塑性中間層２０は、積層ガラスの全表面にわたり延在し、その一部における前記不透明層は、熱可塑性中間層２０の全周囲にわたり延在する。従って、熱可塑性中間層を積層ガラスの端部まで延在させる結果として、これは、過剰なＰＶＢの削除の際、面２におけるスクリーン印刷のはがれ／除去の危険性を防止することを可能にする。
【００６４】
同様に、本発明によれば、グリッターラインが削除され、その理由は、同じ熱可塑性中間層が使用されて、隠される領域を不透明化し（可視波長放射に対して不透明である領域を介して）、且つ２つのガラスシートの積層を可能にし、その理由は、熱可塑性中間層が積層ガラスの全表面にわたり延在するからである。
【００６５】
本発明の特定の実施形態によれば、積層ガラスの下側及び上側の周囲領域のみが中間層の不透明領域を備え、視野を最大にするために、横の領域は薄いスクリーン印刷されたエナメルのストリップを備える。
【００６６】
更に、図２に示されるように、車両の内側から見て、エナメル層１０２は、バスバー及びコネクター、或いはこれらの要素を接着することを可能にする接着剤等などの接続部を隠すためにガラスの面４に存在することができる。
【００６７】
図３は、本発明の特定の実施形態による少なくとも第１の熱可塑性中間層２０を示す。不透明領域２１は、熱可塑性中間層２０の周囲で見られる。熱可塑性中間層２０は、ガラスシート１１及び１６よりわずかに大きく、その結果、ガラスシートの全表面にわたり延在する。この特定の実施形態による不透明領域２１は、着色された熱可塑性中間層から作製されたフレームの形態をとり、その光透過は０％である。特に、フレームは、ＵＶ放射を遮蔽する透明なＰＶＢから形成される非不透明領域２２を取り囲むブラックのＰＶＢから作製され、後者のごくわずかな比率のみを通過させる。０．３８ｍｍの厚さを有するＰＶＢ中間層の場合、ＵＶ放射の９５％超が削除される。この比率は９９％を超える場合がある。エチレン／ビニルアセテート（ＥＶＡ）に基づくポリマーも提案されており、これは、ＵＶ放射の非常に低い透過をフィルムにもたらす成分を含む。これらの特性、即ち、５％未満、好ましくは０％に等しい透過を示す任意の熱可塑性中間層を使用して、この不透明領域を形成し得ることが理解される。一般的には、不透明領域の寸法は、咬合ストリップに通常使用される寸法と均等である。これらの寸法は、特に隠される領域に依存することになる。従って、図２によって表される少なくとも第１の熱可塑性中間層は、本発明による熱可塑性中間層を形成するために、透明なＰＶＢの周辺／周囲に位置付けられた全体にわたり着色されたＰＶＢのフレームから形成される。このフレームは、前記フレームを形成するように位置付けられた異なるストリップによって形成され得、これらのストリップは、単一片を形成するように焼き入れ中に溶融することが理解される。しかしながら、これは、任意の他の公知の手段を用いて作製及び適用され得る。その後、中間層は、少なくとも外部ガラスシートの面２（Ｐ２）に設けられる。また、当然ながら、これは面４（Ｐ４）に設けられ得る。例として、図４に示される本発明の特定の実施形態によれば、連続したエナメル層１０２は、孔のネットワークを示す、好ましくはドットとして一般に知られる小さい孔の密な均一分布を示すエナメルストリップで置き換えることができる。
【００６８】
本発明のこの特定の実施形態では、これらのドットを示すエナメルストリップの幅は４〜３０ｍｍである。好ましくは、ドットを示すこのエナメルストリップ１０２は、ドットと、可視波長放射に対して不透明である領域２１との間の重なりを示し、その光透過は、熱可塑性中間層２０の入射光の好ましくは５％未満、より好ましくは０％である。好ましくは、ドットを示すエナメルストリップは、可視波長放射に対して不透明である領域２１に重ねられ、その光透過は、０〜１０ｍｍの距離にわたり熱可塑性中間層２０の入射光の好ましくは５％未満、より好ましくは０％である。この重なりは、特に横のストリップにとって重要であり、その理由は、面４におけるドット（一般にＰ４として知られる）が、車両の内側から見て、熱可塑性中間層の不透明領域、特にブラックのＰＶＢからなる不透明領域と同一の色を有しないからである。乗客室からの視界の距離に応じて、重なりの距離がそれぞれのモデルに調整されることが理解される。
【００６９】
その周囲で可視波長放射に対して不透明である領域２１を示す熱可塑性中間層と組み合わされた、面４（Ｐ４）における完全なエナメルストリップの代わりのドットを示すエナメルストリップの存在は、Ｐ４におけるより小さいブラックのストリップ幅を使用することを可能にし、その光透過は、入射光の好ましくは５％未満、より好ましくは０％である。従って、燃焼線（フロントガラスの下部における白線の変形）の存在が大きく低減される。これは、この改善が面４（Ｐ４）におけるエナメルの低いストリップなしに４００ｍｄｐｔ（ミリジオプタ）〜１００ｍｄｐｔ未満の値を減少させることを可能にするからである。更に、この実装形態によれば、周囲のバーを面４（Ｐ４）（好ましくは灰色である）の周囲に加えることが可能であり、これは接着トラックとして機能することになる。
【００７０】
最終的に、本発明によれば、車両に取り付けるために、接着剤のガラスへの接着性を改善することを意図したプライマーの使用を省くこと、又は接着剤を本発明によるガラスに塗布する際に接着剤を保護することが可能である。これは、本発明に関連して、その周囲に０％の光透過を有する領域を含む熱可塑性中間層によって面２及び３間で保護される場合、面１における要素を隠す且つ／又は保護することなく、プライマーのない接着剤を使用し得るからである。特に、この周囲部分がブラックのＰＶＢから形成される場合、これはよく当てはまる。
【００７１】
本発明による積層ガラスは、車両の任意の窓に取り付けられ得る。
【００７２】
これは、特に且つ好ましくは自動車フロントガラスとして使用され得る。
【００７３】
更に、本発明による積層ガラスは、面１又は面４における親水性又は疎水性のコーティングなどの適切な要素を含むことにより、更なる機能を備えることができる。例えば、自動車のフロントガラス又はリアウィンドウとして使用される場合、積層ガラスは、内装のリアビューミラーサポート、電流を伝送することを可能にするバスバー、場合により陰影のある着色を有する太陽放射を遮断する上側ストリップ、雨検出器等などの多数の機能を含む。
【００７４】
フロントガラスなどの複雑な形状のガラスに対して不透明領域２１を含む熱可塑性中間層２０を適用することは、接着又は任意の他の外観の悪い要素の配置を隠す不透明なストリップに必ずしも限定されない。後者が不透明又は非不透明であろうと、任意の装飾又は識別要素を取り付けるために同一の技術を使用することができる。
【００７５】
不透明領域を含む熱可塑性中間層は、摩耗又は化学的攻撃の危険性から保護する集合体に特に組み込まれる。これは、特に積層ガラスの場合である。後者の場合、後者がＰＶＢタイプの中間層を用いて組み立てられた２つのガラスシートを含むか否かに関わらず、或いはガラスがポリウレタンタイプの有機シートと組み合わされたガラスシートからなる２層タイプであるか否かに関わらず、不透明領域を含む熱可塑性中間層は、ガラスを構成するシート間に有利に位置付けられる。また、不透明領域を含む熱可塑性中間層は、複数のガラスの「内部」面に適用され得る。最終的に、１つのみのガラスシートを使用する場合、機械的又は化学的劣化の危険性に曝されるであろう熱可塑性中間層の不透明領域は、ガラスの全体にわたり均一に又は不透明領域にわたり局部的に適用された保護コーティングによって保護され得る。
【図１】
2018506495.tif 000003
【図２】
2018506495.tif 000004
【図３】
2018506495.tif 000005
【図４】
2018506495.tif 000006
【国際調査報告】
2018506495.tif 000007
2018506495.tif 000008
2018506495.tif 000009
2018506495.tif 000010
2018506495.tif 000011
2018506495.tif 000012